ПРЕСС-ФОРМОВАННЫЙ ОДНОКОМПОНЕНТНЫЙ ОДНОСЛОЙНЫЙ РЕСПИРАТОР

1. Способ изготовления пресс-формованного респиратора, содержащий этапы, на которых:
a) формуют однокомпонентное однослойное нетканое полотно из непрерывных однокомпонентных полимерных волокон, полученных прядением из расплава, нагревом и охлаждением однокомпонентных полимерных волокон при термических условиях, достаточных для образования полотна из частично кристаллических и частично аморфных ориентированных спряденных из расплава волокон одного и того же полимерного состава, которые скрепляются для образования связного и пригодного для обработки полотна, которое далее можно размягчать при сохранении ориентации и структуры волокон,
b) заряжают это полотно, и
c) осуществляют пресс-формовку заряженного полотна в чашеобразную пористую однокомпонентную однослойную матрицу, волокна которой скреплены одно с другим в по меньшей мере некоторых из точек пересечения волокон, при этом матрица имеет значение коэффициента жесткости по Кингу больше, чем 1 Н.
2. Способ по п.1, в котором волокна скрепляются самопроизвольно.
3. Способ по п.1, содержащий этап, на котором плавят полотно при температуре, которая по меньшей мере на 10°С ниже номинальной точки плавления волокон.
4. Способ по п.1, в котором полотно обладает плотностью от примерно 80 гсм до примерно 250 гсм.
5. Способ по п.1, в котором матрица имеет эффективный диаметр волокон от примерно 5 мкм до примерно 40 мкм.
6. Способ по п.1, содержащий этап, на котором осуществляют гидрозарядку полотна.
-1
2
7. Способ по п.1, в котором при оценивании с помощью потока аэрозоля с частицами хлорида натрия размером 0,075 мкм при фронтальной скорости 13,8 м/с заряженное плоское полотно имеет значение начального показателя качества ПК по меньшей мере примерно 0,4 мм НО.
-1
2
8. Способ по п.1, в котором при оценивании с помощью потока аэрозоля с частицами хлорида натрия размером 0,075 мкм при фронтальной скорости 13,8 м/с заряженное плоское полотно имеет значение начального показателя качества ПК по меньшей мере примерно 0,5 мм НО.
9. Способ по п.1, в котором матрица имеет жесткость по Кингу по меньшей мере 2 Н.
10. Способ по п.1, в котором полимер является полипропиленом.
11. Пресс-формованный респиратор, содержащий однокомпонентную однослойную матрицу из непрерывных заряженных однокомпонентных полимерных волокон, причем волокна являются частично кристаллическими, а частично аморфными ориентированными спряденными из расплава волокнами одного и того же полимерного состава, которые скреплены между собой по меньшей мере в некоторых точках пересечения волокон, а матрица имеет величину жесткости по Кингу более чем 2 H.
12. Пресс-формованный респиратор по п.11, в котором волокна скреплены самопроизвольно.
13. Пресс-формованный респиратор по п.11, в котором матрица имеет величину плотности от примерно 80 гсм до примерно 250 гсм.
14. Пресс-формованный респиратор по п.11, в котором матрица имеет эффективный диаметр волокон от примерно 5 мкм до примерно 40 мкм.
15. Пресс-формованный респиратор по п.11, в котором матрица имеет жесткость по Кингу по меньшей мере 2 Н.
16. Пресс-формованный респиратор по п.11, который проявляет менее 5%-ной максимальной проницаемости при воздействии потоком аэрозоля с частицами хлорида натрия размером 0,075 мкм, вытекающего с расходом 85 л/мин.
17. Пресс-формованный респиратор по п.11, который проявляет менее 1%-ной максимальной проницаемости при воздействии потоком аэрозоля с частицами хлорида натрия размером 0,075 мкм, вытекающего с расходом 85 л/мин.
18. Пресс-формованный респиратор по п.11, в котором полимер является полипропиленом.